(57)【要約】      （修正有）【課題】色のばらつきが生じにくく、色再現性に優れた青色ＬＥＤ光源を備え、白色光を発光する発光装置を提供する。【解決手段】発光装置１は、青色ＬＥＤ光源３と、青色ＬＥＤ光源３から放射される青色光との混色により白色光を得ることが可能な色の光に変換する蛍光体と色補正をするための色素とを有する、また青色ＬＥＤ光源３と、青色光源３と間隙をおいて配置され、青色ＬＥＤ光源３から放射される青色光との混色により白色光を得ることが可能な色の光に変換する蛍光体を含有する光透過性樹脂層４を有する白色変換層と白色変換層の上に形成された色補正フィルターを備える。【選択図】図１
2017054867.tif 000002
【特許請求の範囲】
【請求項１】
青色ＬＥＤ光源と、前記青色ＬＥＤ光源から放射される青色光との混色により白色光を得ることが可能な色の光に変換する蛍光体と、前記白色光の色補正をするための色素とを有する発光装置。
【請求項２】
青色ＬＥＤ光源と、前記青色光源と間隙をおいて配置され、前記青色ＬＥＤ光源から放射される青色光との混色により白色光を得ることが可能な色の光に変換する蛍光体を含有する光透過性樹脂層を有する白色変換層と、前記白色変換層の上に形成された色補正フィルターを備える請求項１記載の発光装置。
【請求項３】
前記蛍光体が、前記青色光を黄色光に変換する黄色蛍光体であることを特徴とする請求項１及び請求項２のいずれか一項に記載の発光装置。
【請求項４】
前記蛍光体が、前記青色光を黄色光に変換する黄色蛍光体、および、前記青色光を赤色光に変換する赤色蛍光体であることを特徴とする請求項１及び請求項２のいずれか一項に記載の発光装置。
【請求項５】
前記蛍光体が、前記青色光を緑色光に変換する緑色蛍光体、および、前記青色光を赤色光に変換する赤色蛍光体であることを特徴とする請求項１及び請求項２のいずれか一項に記載の発光装置。
【請求項６】
前記色補正フィルターが、５５０ｎｍから６５０ｎｍの間の波長領域に吸収極大値を有する色素を有する請求項１から請求項５のいずれか一項に記載の発光装置。
【請求項７】
前記色補正フィルターが、スクアリリウム系色素、シアニン系色素、サブフタロシアニン系色素、ペリレン系色素およびポルフィリン系色素からなる群から選ばれる少なくとも一種の色素を有する請求項１から請求項６のいずれか一項に記載の発光装置。
【請求項８】
前記色補正フィルターが、透明樹脂基板から形成されることを特徴とする請求項１から請求項７のいずれか一項に記載の発光装置。
【請求項９】
上記透明樹脂基板が、熱硬化性樹脂、熱可塑性樹脂、光硬化性樹脂から選ばれる少なくとも一種の樹脂から作成される基板であることを特徴とする請求項１から請求項８のいずれか一項に記載の発光装置。
【請求項１０】
上記透明樹脂基板が、ノルボルネン系樹脂製基板であることを特徴とする請求項１から請求項９のいずれか一項に記載の発光装置。
【請求項１１】
請求項１から請求項１０までのいずれかに記載の発光装置に用いられ、青色ＬＥＤ光源の青色ＬＥＤチップから放射される青色光を、前記青色光との混色により白色光となる色の光に変換する蛍光体を含有する光透過性樹脂層を有することを特徴とする白色変換層。
【請求項１２】
請求項１から請求項１０までのいずれかに記載の発光装置に用いられる色補正フィルター。
【発明の詳細な説明】
【技術分野】
【０００１】
本発明は、青色発光ダイオード（青色ＬＥＤ）を備え、白色光を発光する発光装置及びそれに備える白色変換層、色補正フィルターに関する。
【背景技術】
【０００２】
従来、青色光を放射する青色ＬＥＤチップと、この青色ＬＥＤチップが放射する青色光を吸収して、緑色光、黄色光、赤色光等を発光する蛍光体を含有する色変換部とを備え、白色光を発光する青色ＬＥＤが知られている（例えば、特許文献１および特許文献２参照）。
【０００３】
一般に、青色ＬＥＤにおいて、色変換部は、ＬＥＤ実装部に設けられ、青色ＬＥＤチップ上に直接形成される。
青色ＬＥＤにおけるＬＥＤ実装部は微小なサイズであるので、ＬＥＤ実装部に色変換部を設ける際には、蛍光体の量を制御するのが困難である。そのため、個々の青色ＬＥＤによって色のばらつき（色温度のばらつき）が生じやすくなる。例えば、白色光を発光する発光装置を得たい場合に、青色ＬＥＤ毎に蛍光体の量にばらつきがあると、個々の青色ＬＥＤによって得られる発光色が高温度の青白い色調に変化したり、逆に低温度の黄色みがかった色調に変化したりする。これは、青色ＬＥＤチップからの青色光と、この青色光が色変換された光との比率によって色調が決定されるためである。このような色調のばらつきは、特に複数個の青色ＬＥＤを面状に設けた場合には、色むらとして容易に判別されてしまう。
【０００４】
また、個々の青色ＬＥＤによって発光波長が異なる場合にも、色のばらつきが生じやすい。
一般に、青色ＬＥＤにおける色変換部は、光透過性樹脂中に蛍光体を分散させたものである。上述したように、色変換部は青色ＬＥＤチップ上に直接形成されるので、色変換部に含まれる光透過性樹脂は、高エネルギーの青色光や、青色ＬＥＤチップの発熱による熱に晒されることになり、劣化する。また、色変換部に含まれる蛍光体も、高エネルギーの青色光や、青色ＬＥＤチップの発熱による熱に晒されて、劣化したり、温度消光が生じたりする。
【０００５】
このような問題を解決するために、青色ＬＥＤを用いるものではないが、紫外光ＬＥＤチップと、この紫外光ＬＥＤチップに対して距離おいて配置された色変換部とを備える紫外光ＬＥＤが提案されている（例えば、特許文献３参照）。
また、二波長白色ＬＥＤは青色発光ＬＥＤの青色光と補色である黄色を発光する蛍光体との組み合わせにより白色光を実現しているため、緑色と赤色が分離できないために色再現性が悪い。効率的に緑色と赤色を分離し、色再現性を改善する安価な色補正フィルムが提案されている（特許文献４）。三波長白色ＬＥＤのタイプについて色再現性の良いとされているが、緑色と赤色の分離が十分でないため、さらなる色再現性が求められている。
【先行技術文献】
【特許文献】
【０００６】
【特許文献１】特許２９２７２７９号公報
【特許文献２】特開２００１−１４８５１２号公報
【特許文献３】特開２００５−１３６００６号公報
【特許文献４】特開２０１２−２７２９８号公報
【発明の概要】
【発明が解決しようとする課題】
【０００７】
本発明は、上記問題点に鑑みてなされたものであり、色のばらつきが生じにくく、色再現性に優れた青色ＬＥＤ光源を備え、白色光を発光する発光装置を提供することを主目的とする。
【課題を解決するための手段】
【０００８】
上記課題を解決するためになされた発明は、
青色ＬＥＤ光源と、前記青色ＬＥＤ光源から放射される青色光との混色により白色光を得ることが可能な色の光に変換する蛍光体と、前記白色光の色補正をするための色素とを有する発光装置によって達成される。
また、青色ＬＥＤ光源と、前記青色光源と間隙をおいて配置され、前記青色ＬＥＤ光源から放射される青色光との混色により白色光を得ることが可能な色の光に変換する蛍光体を含有する光透過性樹脂層を有する白色変換層と、前記白色変換層の上に形成された色補正フィルターを備える発光装置よって達成される。
【発明の効果】
【０００９】
本発明は、青色ＬＥＤ光源と、前記青色ＬＥＤ光源から放射される青色光との混色により白色光を得ることが可能な色の光に変換する蛍光体と、前記白色光の色補正をするための色素とを有するため、色のばらつきが生じにくく、色再現性に優れた青色ＬＥＤ光源を備え、白色光を発光する発光装置を提供することができる。
【００１０】
また、白色変換層が、青色ＬＥＤ光源に対して設けられ、かつ青色ＬＥＤ光源の青色ＬＥＤチップに対して所定の間隙をおいて配置されているので、色のばらつき、光透過性樹脂および蛍光体の劣化、ならびに蛍光体の温度消光を抑制することができるという効果を奏する。さらに、白色変換層は成形性に優れているので、発光装置の設計の自由度が増すという効果を奏する。白色変換層の上に形成された色補正フィルターは、５５０ｎｍから６５０ｎｍの間の波長領域に吸収極大を有する色素有することで、発光ピークの分離を向上させ、優れた色再現性を実現することができる。
【図面の簡単な説明】
【００１１】
【図１】本発明の実施形態の発光装置を示す概略図の一例である。
【図２】本発明の実施形態の発光装置を示す概略図の一例である。
【図３】本発明の実施形態の青色ＬＥＤ光源の一例を示す概略断面図である。
【発明を実施するための形態】
【００１２】
以下、本発明の発光装置および白色変換層、色補正フィルターについて詳細に説明する。
Ａ．発光装置
まず、本発明の発光装置について説明する。
【００１３】
本発明の発光装置は、青色ＬＥＤチップを有する複数個の青色ＬＥＤ光源と、上記青色ＬＥＤチップに対して設けられ、かつ上記青色ＬＥＤチップに対して、上記青色ＬＥＤチップから放射される青色光を他の色の光に変換し得る間隙をおいて配置され、上記青色光を、上記青色光との混色により実質的に白色光を得ることが可能な色の光に変換する蛍光体を含有する光透過性樹脂層を有する白色変換層とを備えることを特徴とするものである。
【００１４】
本発明の発光装置について、図面を参照しながら説明する。
図１に例示する発光装置１は、基板２と、この基板２上にアレイ状に配列された複数個の青色ＬＥＤ光源３と、この複数個の青色ＬＥＤ光源３の青色ＬＥＤチップに対して、所定の間隙をおいて配置された白色変換層５とを有するものである。白色変換層５は、青色ＬＥＤ光源３の青色ＬＥＤチップから放射される青色光を、この青色光との混色により実質的に白色光を得ることが可能な色の光に変換する蛍光体を含有する光透過性樹脂層４から構成されている。
【００１５】
上記の発光装置において、例えば、白色変換層の光透過性樹脂層に含まれる蛍光体が、青色光を黄色光に変換する黄色蛍光体である場合、青色ＬＥＤ光源の青色ＬＥＤチップから青色光が放射されると、この青色光が光透過性樹脂層に含有される黄色蛍光体に吸収されて発光された黄色光と、黄色蛍光体に吸収されずに白色変換層を透過した青色光との混色によって、白色光を得ることができる。
【００１６】
本発明によれば、白色変換層が、青色ＬＥＤ光源に対して設けられており、白色変換層と青色ＬＥＤ光源とが別の部材となっている。そのため、白色変換層を構成する光透過性樹脂層では、層中に蛍光体を均一に分散させることができる。これにより、蛍光体の含有量の差異による色のばらつきを抑制することが可能である。
【００１７】
このように本発明によれば、従来のような個々の青色ＬＥＤ光源による違いを平均化することが可能であり、色むらのない均質な白色光を得ることができる。
【００１８】
また、本発明によれば、青色ＬＥＤ光源の青色ＬＥＤチップと白色変換層とが所定の間隙をおいて配置されているので、青色ＬＥＤチップの発熱による温度の影響や、青色ＬＥＤチップからの青色光の高いエネルギーの影響を受けて、白色変換層の光透過性樹脂層に含まれる光透過性樹脂や蛍光体が劣化したり、蛍光体の温度消光が生じたりするのを抑制することが可能である。特に、従来のように青色ＬＥＤ光源の一部に蛍光体を含有する色変換部を設ける場合と比較して、青色ＬＥＤチップと白色変換層との距離を長くすることができるので、効果的に光透過性樹脂や蛍光体の劣化および蛍光体の温度消光を抑制することが可能である。
【００１９】
さらに、本発明における光透過性樹脂層は、光透過性樹脂中に蛍光体が分散されたものであるので、成形性に優れている。そのため、光透過性樹脂層を有する白色変換層の形状を、筒状、球状、半筒状など、種々の形状にすることができる。
【００２０】
また、本発明によれば、従来のように青色ＬＥＤ光源毎に蛍光体を含有する色変換部を設ける場合と比較して、光透過性樹脂層の面積を格段に大きくすることができる。したがって、蛍光体の含有量を光透過性樹脂層全体で均一にすることが容易であり、さらに蛍光体の含有量の制御も容易である。また、このような比較的大面積の光透過性樹脂層は、例えば、光透過性樹脂に蛍光体を混練して成形することにより得ることができ、容易に形成可能である。
【００２１】
以下、本発明の発光装置の各構成について説明する。
本発明における形態の一つは、青色ＬＥＤ光源と、前記青色ＬＥＤ光源から放射される青色光との混色により白色光を得ることが可能な色の光に変換する蛍光体と、前記白色光の色補正をするための色素とを同一の層に含有するとを有する発光装置である。。
また、他の形態としては、青色ＬＥＤ光源と、前記青色光源と間隙をおいて配置され、前記青色ＬＥＤ光源から放射される青色光との混色により白色光を得ることが可能な色の光に変換する蛍光体を含有する光透過性樹脂層を有する白色変換層と、前記白色変換層の上に形成された色補正フィルターを備える請求項１記載の発光装置である。
【００２２】
以下、本発明の発光装置の各構成について説明する。
【００２３】
１．白色変換層
本発明に用いられる白色変換層は、複数個の青色ＬＥＤ光源に対して設けられ、かつ青色ＬＥＤ光源の青色ＬＥＤチップに対して、この青色ＬＥＤチップから放射される青色光を他の色の光に変換し得る間隙をおいて配置されるものである。また、白色変換層は、青色ＬＥＤチップから放射される青色光を、この青色光との混色により実質的に白色光を得ることが可能な色の光に変換する蛍光体を含有する光透過性樹脂層を有するものである。
【００２４】
青色ＬＥＤ光源の青色ＬＥＤチップおよび白色変換層の配置としては、白色変換層が、青色ＬＥＤ光源の青色ＬＥＤチップに対して、青色ＬＥＤチップから放射される青色光を他の色の光に変換し得る間隙をおいて配置されていれば特に限定されるものではない。
【００２５】
なお、青色ＬＥＤチップとは、青色光を放射する部材、いわゆる青色発光層のことをいう。本発明においては、青色ＬＥＤチップと白色変換層とが所定の間隙をおいて配置されているので、青色ＬＥＤチップと白色変換層とが直接接触することがなく、光透過性樹脂や蛍光体の劣化、および蛍光体の温度消光を抑制することができる。青色ＬＥＤチップと白色変換層とが所定の間隙をおいて配置されていれば、青色ＬＥＤ光源と白色変換層とが接触していてもかまわない。
【００２６】
白色変換層は、少なくとも光透過性樹脂層を有するものであればよいが、青色ＬＥＤ光源の青色ＬＥＤチップから放射される青色光を平行光にしたり拡散させたりする光導入層をさらに有していてもよい。また、光透過性樹脂層が自己支持性をもたない場合には、基材上に光透過性樹脂層が形成されていてもよい。
【００２７】
以下、白色変換層の各構成について説明する。
【００２８】
（１）光透過性樹脂層
本発明に用いられる光透過性樹脂層は、青色ＬＥＤ光源の青色ＬＥＤチップから放射される青色光を、この青色光との混色により実質的に白色光を得ることが可能な色の光に変換する蛍光体を含有するものである。
【００２９】
青色ＬＥＤ光源の青色ＬＥＤチップから放射される青色光と、蛍光体が青色光を吸収して放射する光とが補色関係にある場合には、青色ＬＥＤチップからの青色光と、蛍光体からの発光とを混色させることにより、白色光を得ることができる。そのため、光透過性樹脂層は、青色ＬＥＤチップからの青色光を透過する必要がある。すなわち、光透過性樹脂層は、青色ＬＥＤチップからの青色光、具体的には波長４２０ｎｍ〜４９０ｎｍの光に対して透過性を有する必要がある。
【００３０】
上記の光透過性樹脂層の青色光に対する透過率は、光透過性樹脂層中の蛍光体の含有量や、光透過性樹脂層の膜厚を調整することにより、調整することができる。
【００３１】
光透過性樹脂層の膜厚としては、光透過性樹脂層中の蛍光体の含有量、光透過性樹脂層の青色光に対する透過率、光透過性樹脂層の可視光線透過率、および、目的とする発光スペクトル等に応じて適宜選択される。
【００３２】
光透過性樹脂層は、蛍光体が光透過性樹脂中に分散されたものである。以下、蛍光体および光透過性樹脂について説明する。
【００３３】
＜蛍光体＞
本発明に用いられる蛍光体は、青色ＬＥＤ光源の青色ＬＥＤチップから放射される青色光を、この青色光との混色により実質的に白色光を得ることが可能な色の光に変換するものである。白色光を得るには、例えば、青色光および黄色光を混色するか、青色光、黄色光および赤色光を混色するか、あるいは、青色光、緑色光および赤色光を混色すればよい。すなわち、蛍光体としては、例えば、青色光を黄色光に変換する黄色蛍光体を用いてもよく、青色光を黄色光に変換する黄色蛍光体と青色光を赤色光に変換する赤色蛍光体とを用いてもよく、青色光を緑色光に変換する緑色蛍光体と青色光を赤色光に変換する赤色蛍光体とを用いてもよい。中でも、黄色蛍光体および赤色蛍光体、あるいは、緑色蛍光体および赤色蛍光体を用いる場合には、演色性を高めることができる。
【００３４】
本発明に用いられる黄色蛍光体としては、青色ＬＥＤ光源の青色ＬＥＤチップから放射された青色光で励起されて黄色光を発光するものであれば特に限定されるものではない。具体的には、黄色蛍光体は、波長４２０ｎｍ〜４９０ｎｍの光で励起されて、波長５００ｎｍ〜７００ｎｍの光を発光するものであることが好ましい。このような黄色蛍光体としては、例えば、セリウムで付活されたイットリウム・アルミニウム・ガーネット（ＹＡＧ：Ｃｅ３＋）系蛍光体（ＹＡＧ系蛍光体）、（Ｃａ，Ｓｒ，Ｂａ）２ＳｉＯ４：Ｅｕ２＋、ＳｒＧａ２Ｓ４：Ｅｕ２＋、α−ＳｉＡｌＯＮ：Ｅｕ２＋、Ｃａ３Ｓｃ２Ｓｉ３Ｏ１２：Ｃｅ３＋などを挙げることができる。
【００３５】
ＹＡＧ系蛍光体は、イットリウム（Ｙ）の一部または全体が、Ｌｕ、Ｓｃ、Ｌａ、ＧｄおよびＳｍからなる群から選ばれる少なくとも１つの元素で置換されていてもよく、またアルミニウム（Ａｌ）の一部または全体が、Ｇａおよび／またはＩｎで置換されていてもよい。
【００３６】
このＹＡＧ系蛍光体は、組成を変化させることにより、蛍光体の発光波長を調整することができる。
【００３７】
例えば、ＹＡＧ系蛍光体のＹの一部または全体がＧｄで置換されている場合には、発光波長が長波長側にシフトする。この場合には、４６０ｎｍ以上の長波長域の励起発光効率を高くすることができる。Ｇｄの置換量の増加により、発光ピーク波長が長波長に移動し、発光波長が全体的に長波長側にシフトする。すなわち、Ｇｄの置換量を多くすることにより、赤みの強い黄色（橙色）の光を発光する蛍光体とすることができる。一方、Ｇｄの置換量が増加するとともに、青みの強い黄色（緑色）の発光輝度は低下する傾向にある。
【００３８】
また例えば、ＹＡＧ系蛍光体のＡｌの一部がＧａで置換されている場合には、発光波長が短波長側にシフトする。すなわち、この場合には、青みの強い黄色（緑色）の光を発光する蛍光体とすることができる。
【００３９】
また、本発明に用いられる緑色蛍光体としては、青色ＬＥＤ光源の青色ＬＥＤチップから放射された青色光で励起されて緑色光を発光するものであれば特に限定されるものではない。具体的には、緑色蛍光体は、波長４２０ｎｍ〜４９０ｎｍの光で励起されて、波長５００ｎｍ〜６００ｎｍの光を発光するものであることが好ましい。このような緑色蛍光体としては、例えばＳｒＧａ２Ｓ４：Ｅｕ２＋などを挙げることができる。
【００４０】
さらに、本発明に用いられる赤色蛍光体としては、青色ＬＥＤ光源の青色ＬＥＤチップから放射された青色光で励起されて赤色光を発光するものであれば特に限定されるものではない。具体的には、赤色蛍光体は、波長４２０ｎｍ〜４９０ｎｍの光で励起されて、波長６００ｎｍ〜７００ｎｍの光を発光するものであることが好ましい。このような赤色蛍光体としては、例えば、（Ｃａ，Ｓｒ，Ｂａ）Ｓ：Ｅｕ２＋、（Ｃａ，Ｓｒ，Ｂａ）２Ｓｉ５Ｎ８：Ｅｕ２＋、ＣａＡｌＳｉＮ３：Ｅｕ２＋、ＣａＳ：Ｅｕ２＋などを挙げることができる。
【００４１】
光透過性樹脂中の蛍光体の含有量としては、光透過性樹脂層の膜厚、光透過性樹脂層の青色光に対する透過率、光透過性樹脂層の可視光線透過率、光透過性樹脂層の成形性、および、目的とする発光スペクトル等に応じて適宜選択される。
【００４２】
＜光透過性樹脂＞
本発明に用いられる光透過性樹脂としては、青色ＬＥＤ光源の青色ＬＥＤチップから放射される青色光を透過するものであれば特に限定されるものではないが、高エネルギーの青色光に対して劣化しにくいものであることが好ましい。
【００４３】
また、光透過性樹脂は、自己支持性を有していてもよく、有さなくてもよい。光透過性樹脂が自己支持性を有さない、すなわち光透過性樹脂層が自己支持性を有さない場合には、後述するように、基材上に光透過性樹脂層が形成されていることが好ましい。
【００４４】
このような光透過性樹脂としては、熱硬化性樹脂、熱可塑性樹脂、光硬化性樹脂などを用いることができ、例えば、シクロオレフィン系樹脂、ポリメチルメタクリレート等のアクリル樹脂、ポリビニルアルコール、ポリイミド、ポリアリレート、ポリエチレンテレフタレート、ポリスルホン、ポリエーテルスルホン、アモルファスポリオレフィン、変性アクリル系ポリマー、ポリスチレン、セルロース誘導体、エポキシ樹脂、ユリア樹脂、シリコーン樹脂、ポリオルガノシロキサン、ポリカーボネート、ポリエステル、スチレン−エチレン−ブチレン−スチレンブロック樹脂類などを挙げることができる。
これらの中でも特に、シクロオレフィン系樹脂であるノルボルネン系樹脂が好ましい。
本発明における光透過性樹脂層は、蛍光体を光透過性樹脂に分散させた樹脂組成物を固化させることにより得ることができる。
【００４５】
光透過性樹脂層の成膜方法としては、例えば、上記樹脂組成物を用いて層状に成形する方法や、上記樹脂組成物を基材上に塗布する方法を用いることができる。また、樹脂組成物の固化方法としては、用いる光透過性樹脂の種類に応じて適宜選択され、例えば、加熱、乾燥、光照射等の方法が用いられる。
【００４６】
光透過性樹脂層が、黄色蛍光体および赤色蛍光体を含有する、または、緑色蛍光体および赤色蛍光体を含有する等のように、複数色の蛍光体を含有する場合、この光透過性樹脂層は、複数色の蛍光体を含有する単一層であってもよく、各色の蛍光体をそれぞれ含有する層が積層されたものであってもよい。
【００４７】
本発明においては、蛍光体の種類、光透過性樹脂層中の蛍光体の含有量、光透過性樹脂層の膜厚等を調整することにより、得られる発光スペクトルを調整することができる。すなわち、白色光はもちろん、可視光領域の発光色うち、任意の発光色を得ることが可能な発光装置とすることができる。
２．色補正フィルター
本発明の色補正フィルターは、フィルターを構成する基材が単層であっても多層であってもよい。基材が単層の場合は、例えば、５５０ｎｍから６５０ｎｍの間の波長領域に吸収極大値を有する色素を含む透明樹脂製基板からなる基材を挙げることができる。多層の場合は、例えば、ガラス支持体やベースとなる樹脂製支持体などの支持体上に５５０ｎｍから６５０ｎｍの間の波長領域に吸収極大値を有する色素を含有する硬化性樹脂等からなるオーバーコート層などの透明樹脂層が積層された基材、５５０ｎｍから６５０ｎｍの間の波長領域に吸収極大値を有する色素を含む透明樹脂製基板上に硬化性樹脂等からなるオーバーコート層などの樹脂層が積層された基材などを挙げることができる。製造コストや光学特性調整の容易性、さらに、樹脂製支持体や透明樹脂製基板の傷消し効果を達成できることや基材の耐傷つき性向上等の点から、５５０ｎｍから６５０ｎｍの間の波長領域に吸収極大値を有する色素を含有する透明樹脂製基板上に硬化性樹脂からなるオーバーコート層などの樹脂層が積層された基材が特に好ましい。
樹脂製支持体やガラス支持体などに積層する透明樹脂層および透明樹脂製基板は、透明樹脂を用いて形成することができる。前記基材に用いる透明樹脂としては、１種単独でもよいし、２種以上でもよい。
このような樹脂としては、本発明の効果を損なわないものである限り特に制限されないが、例えば、熱安定性およびフィルターへの成形性を確保し、かつ、１００℃以上の蒸着温度で行う高温蒸着により誘電体多層膜を形成しうるフィルターとするため、ガラス転移温度（Ｔｇ）が、好ましくは１１０〜３８０℃、より好ましくは１１０〜３７０℃、さらに好ましくは１２０〜３６０℃である樹脂が挙げられる。また、樹脂のガラス転移温度が１４０℃以上であると、誘電体多層膜をより高温で蒸着形成し得るフィルタームが得られるため、特に好ましい。
【００４８】
また、前記樹脂としては、厚さ０．１ｍｍでの全光線透過率（ＪＩＳ  Ｋ７１０５）が、好ましくは７５〜９５％であり、さらに好ましくは７８〜９５％であり、特に好ましくは８０〜９５％である樹脂を用いることができる。全光線透過率がこのような範囲であれば、得られる基板は、光学フィルターとして良好な透明性を示す。
【００４９】
前記樹脂としては、例えば、環状ポリオレフィン系樹脂、芳香族ポリエーテル系樹脂、ポリイミド系樹脂、フルオレンポリカーボネート系樹脂、フルオレンポリエステル系樹脂、ポリカーボネート系樹脂、ポリアミド(アラミド)系樹脂、ポリアリレート系樹脂、ポリサルホン系樹脂、ポリエーテルサルホン系樹脂、ポリパラフェニレン系樹脂、ポリアミドイミド系樹脂、ポリエチレンナフタレート（ＰＥＮ）系樹脂、フッ素化芳香族ポリマー系樹脂、（変性）アクリル系樹脂、エポキシ系樹脂、アリルエステル系硬化型樹脂およびシルセスキオキサン系紫外線硬化樹脂を挙げることができる。
【００５０】
（1）環状オレフィン系樹脂
前記環状オレフィン系樹脂としては、下記式（Ｘ0）で表される単量体および下記式（Ｙ0）で表される単量体からなる群より選ばれる少なくとも１つの単量体から得られる樹脂、または必要に応じてさらに前記で得られた樹脂を水素添加することで得られる樹脂が好ましい。
【００５１】
【化１】
2017054867.tif 000003
【００５２】
式（Ｘ0）中、Ｒx1〜Ｒx4は、それぞれ独立に下記（ｉ）〜（ｖｉｉｉ）より選ばれる原子または基を表し、ｋx、ｍxおよびｐxは、それぞれ独立に０または正の整数を表す。
（ｉ）水素原子
（ｉｉ）ハロゲン原子
（ｉｉｉ）トリアルキルシリル基
（ｉｖ）酸素原子、硫黄原子、窒素原子またはケイ素原子を含む連結基を有する、置換または非置換の炭素数１〜３０の炭化水素基
（ｖ）置換または非置換の炭素数１〜３０の炭化水素基
（ｖｉ）極性基（但し（ｉｖ）を除く）
（ｖｉｉ）Ｒx1とＲx2またはＲx3とＲx4とが、相互に結合して形成されたアルキリデン基を表し、該結合に関与しないＲx1〜Ｒx4は、それぞれ独立に前記（ｉ）〜（ｖｉ）より選ばれる原子または基を表す。
（ｖｉｉｉ）Ｒx1とＲx2またはＲx3とＲx4とが、相互に結合して形成された単環もしくは多環の炭化水素環または複素環を表し、該結合に関与しないＲx1〜Ｒx4は、それぞれ独立に前記（ｉ）〜（ｖｉ）より選ばれる原子または基を表すか、Ｒx2とＲx3とが、相互に結合して形成された単環の炭化水素環または複素環を表し、該結合に関与しないＲx1〜Ｒx4は、それぞれ独立に前記（ｉ）〜（ｖｉ）より選ばれる原子または基を表す。
【００５３】
【化２】
2017054867.tif 000004
【００５４】
式（Ｙ0）中、Ｒy1およびＲy2は、それぞれ独立に前記（ｉ）〜（ｖｉ）より選ばれる原子または基を表すか、下記（ｉｘ）を表し、ｋyおよびｐyは、それぞれ独立に０または正の整数を表す。
（ｉｘ）Ｒy1とＲy2とが、相互に結合して形成された単環または多環の脂環式炭化水素、芳香族炭化水素または複素環を表す。
【００５５】
（2）芳香族ポリエーテル系樹脂
前記芳香族ポリエーテル系樹脂は、下記式（１）で表される構造単位および下記式（２）で表される構造単位からなる群より選ばれる少なくとも１つの構造単位を有することが好ましい。
【００５６】
【化３】
2017054867.tif 000005
【００５７】
式（１）中、Ｒ1〜Ｒ4は、それぞれ独立に炭素数１〜１２の１価の有機基を示し、ａ〜ｄは、それぞれ独立に０〜４の整数を示す。
【００５８】
【化４】
2017054867.tif 000006
【００５９】
式（２）中、Ｒ1〜Ｒ4およびａ〜ｄは、それぞれ独立に前記式（１）中のＲ1〜Ｒ4およびａ〜ｄと同義であり、Ｙは単結合、−ＳＯ2−または＞Ｃ＝Ｏを示し、Ｒ7およびＲ8は、それぞれ独立にハロゲン原子、炭素数１〜１２の１価の有機基またはニトロ基を示し、ｇおよびｈは、それぞれ独立に０〜４の整数を示し、ｍは０または１を示す。但し、ｍが０の時、Ｒ7はシアノ基ではない。
【００６０】
また、前記芳香族ポリエーテル系樹脂は、さらに下記式（３）で表される構造単位および下記式（４）で表される構造単位からなる群より選ばれる少なくとも１つの構造単位を有することが好ましい。
【００６１】
【化５】
2017054867.tif 000007
【００６２】
式（３）中、Ｒ5およびＲ6は、それぞれ独立に炭素数１〜１２の１価の有機基を示し、Ｚは、単結合、−Ｏ−、−Ｓ−、−ＳＯ2−、＞Ｃ＝Ｏ、−ＣＯＮＨ−、−ＣＯＯ−または炭素数１〜１２の２価の有機基を示し、ｅおよびｆは、それぞれ独立に０〜４の整数を示し、ｎは０または１を示す。
【００６３】
【化６】
2017054867.tif 000008
【００６４】
式（４）中、Ｒ7、Ｒ8、Ｙ、ｍ、ｇおよびｈは、それぞれ独立に前記式（２）中のＲ7、Ｒ8、Ｙ、ｍ、ｇおよびｈと同義であり、Ｒ5、Ｒ6、Ｚ、ｎ、ｅおよびｆは、それぞれ独立に前記式（３）中のＲ5、Ｒ6、Ｚ、ｎ、ｅおよびｆと同義である。
【００６５】
（3）ポリイミド系樹脂
前記ポリイミド系樹脂としては、特に制限されず、繰り返し単位にイミド結合を含む高分子化合物であればよく、たとえば特開２００６−１９９９４５号公報や特開２００８−１６３１０７号公報に記載されている方法で合成することができる。
【００６６】
（4）フルオレンポリカーボネート系樹脂
前記フルオレンポリカーボネート系樹脂としては、特に制限されず、フルオレン部位を含むポリカーボネート樹脂であればよく、たとえば特開２００８−１６３１９４号公報に記載されている方法で合成することができる。
【００６７】
（5）フルオレンポリエステル系樹脂
前記フルオレンポリエステル系樹脂としては、特に制限されず、フルオレン部位を含むポリエステル樹脂であればよく、たとえば特開２０１０−２８５５０５号公報や特開２０１１−１９７４５０号公報に記載されている方法で合成することができる。
【００６８】
（6）フッ素化芳香族ポリマー系樹脂
前記フッ素化芳香族ポリマー系樹脂としては、特に制限されないが、少なくとも１つのフッ素を有する芳香族環と、エーテル結合、ケトン結合、スルホン結合、アミド結合、イミド結合およびエステル結合からなる群より選ばれる少なくとも１つの結合を含む繰り返し単位とを含有するポリマーであればよく、たとえば特開２００８−１８１１２１号公報に記載されている方法で合成することができる。
【００６９】
（7）市販品
本発明に用いることができる透明樹脂の市販品としては、以下の市販品等を挙げることができる。環状オレフィン系樹脂の市販品としては、たとえば、ＪＳＲ株式会社製アートン、日本ゼオン株式会社製ゼオノア、三井化学株式会社製ＡＰＥＬ、ポリプラスチックス株式会社製ＴＯＰＡＳなどを挙げることができる。ポリエーテルサルホン系樹脂の市販品として、住友化学株式会社製スミカエクセルＰＥＳなどを挙げることができる。ポリイミド系樹脂の市販品として三菱ガス化学株式会社製ネオプリムＬなどを挙げることができる。ポリカーボネート系樹脂の市販品として帝人株式会社製ピュアエースなどを挙げることができる。フルオレンポリカーボネート系樹脂の市販品として三菱ガス化学株式会社製ユピゼータＥＰ−５０００などを挙げることができる。フルオレンポリエステル系樹脂の市販品として大阪ガスケミカル株式会社製ＯＫＰ４ＨＴなどを挙げることができる。アクリル系樹脂の市販品として株式会社日本触媒製アクリビュアなどを挙げることができる。シルセスキオキサン系ＵＶ硬化樹脂の市販品として新日鐵化学株式会社製シルプラスなどを挙げることができる。
＜色素＞
以下に本願発明で使用される色素について、以下に詳述する。
＜５５０ｎｍから６５０ｎｍの間の波長領域に吸収極大値を有する色素＞
５５０ｎｍから６５０ｎｍの間の波長領域は緑色と赤色のＬＥＤの間にある波長領域であり、この５５０ｎｍから６５０ｎｍの間の波長領域の吸収を大きくすることで、色再現性を向上することができる。
このような５５０ｎｍから６５０ｎｍの間の波長領域に吸収極大値を有する色素の具体例としては、スクアリリウム系色素、シアニン系色素、サブフタロシアニン系色素、ペリレン系色素およびポルフィリン系色素からなる群から選ばれる色素を挙げることができる。
また、市販品としては、ＥＸＣＩＴＯＮ社製ＡＢＳ５８４（λｍａｘ＝５８３ｎｍ）を用いることができる。
本発明に用いることができる色素は、上記特定波長領域における光によって、蛍光を有する化合物であってもよい。
５５０ｎｍから６５０ｎｍの間の波長領域に吸収極大値を有する色素以外であっても、必要に応じて以下に記載する色素を加えることができる。
＜４２０ｎｍから５２０ｎｍの間の波長領域に吸収極大値を有する色素＞
４２０ｎｍから５２０ｎｍの間の波長領域は青色と緑のＬＥＤの間にある波長領域であり、この４２０ｎｍから５２０ｎｍの間の波長領域の吸収を大きくすることで、色再現性を向上することができる。
このような４２０ｎｍから５２０ｎｍの間の波長領域に吸収極大値を有する色素の具体例としては、セミスクアリリウム系色素、シアニン系色素、スチリル系色素、フェナジン系色素、ピリドメテン−ホウ素錯体系色素およびピラジン−ホウ素錯体系色素からなる群から選ばれる色素を挙げることができる。
＜６８０ｎｍ以上の波長領域に吸収極大値を有する色素＞
６８０ｎｍ以上の波長領域は白色LEDの赤色発光の裾にあたる波長領域であり、この波長領域の吸収を大きくすることで、色再現性を向上することができる。
このような吸収特性を達成できる色素としては吸収極大波長が６８０ｎｍ以上から８００ｎｍ以下である色素が好ましく具体例としては、スクアリリウム系色素、フタロシアニン系色素、シアニン系色素、ヘキサフィリン系色素およびクロコニウム系色素からなる群から選ばれる色素を挙げることができる。
【００７０】
このような色素としては、例えば、特開２０１２−８５３２号公報、特開２０１３−２１８３１２号公報、特開２０１５−０４０８９５号公報、ＷＯ２０１３−０５４８６４号公報、ＷＯ２０１５−０２５７７９号公報等に記載されている近赤外線を吸収することができる色素を好適に用いることができる。
【００７１】
本発明に用いることができる誘電体多層膜としては、アルミ蒸着膜、貴金属薄膜、酸
化インジウムを主成分とし酸化錫を少量含有させた金属酸化物微粒子を分散させた樹脂膜、または屈折率の異なる材料を交互に積層した誘電体多層膜などが挙げられる。
【００７２】
本発明では、誘電体多層膜は樹脂製基板の片面に設けてもよいし、両面に設けてもよい。片面に設ける場合、製造コストや製造容易性に優れ、両面に設ける場合、高い強度を有し、ソリの生じにくい色補正フィルターを得ることができる。
【００７３】
前記誘電体多層膜の中では、屈折率の異なる材料を交互に積層した誘電体多層膜がより好ましい。
【００７４】
屈折率の異なる材料として、屈折率の範囲が通常は１．２〜２．５の材料が選択される。このような材料としては、例えば、酸化チタン、酸化ジルコニウム、五酸化タンタル、五酸化ニオブ、酸化ランタン、酸化イットリウム、酸化亜鉛、硫化亜鉛、酸化インジウム等を主成分とし、酸化チタン、酸化錫および／または酸化セリウムなどを少量（例えば、主成分に対し０〜１０％）含有させたもの、シリカ、アルミナ、フッ化ランタン、フッ化マグネシウムおよび六フッ化アルミニウムナトリウムなどが挙げられる。
屈折率の異なる材料を積層する方法については、これら材料層を積層した誘電体多層膜が形成される限り特に制限はない。例えば、前記樹脂製基板上に、直接、ＣＶＤ法、スパッタ法、真空蒸着法、イオンアシスト蒸着法またはイオンプレーティング法などにより、屈折率の異なる材料を交互に積層した誘電体多層膜を形成することができる。
屈折率の異なる材料は２種類以上の異なる材料を交互に積層してもよいし、膜の形成条件を変更することで屈折率を変更した同一の材料を交互に積層してもよい。
【００７５】
これら屈折率の異なる材料の各層の厚みは、通常、遮断しようとする波長をλ（ｎｍ）とすると、０．１λ〜０．５λの厚みが好ましい。厚みがこの範囲あると、屈折率（ｎ）と膜厚（ｄ）との積（ｎ×ｄ）がλ／４で算出される光学的膜厚と屈折率の異なる材料の各層の厚みとがほぼ同じ値となって、反射・屈折の光学的特性の関係から、特定波長の遮断・透過を容易にコントロールできる傾向にある。
【００７６】
また、誘電体多層膜における高屈折率材料層と低屈折率材料層との合計の積層数は、５〜８０層、好ましくは１０〜６０層であることが望ましい。
【００７７】
また、屈折率の異なる材料のそれぞれの屈折率の差が小さい程、カットできる帯域が狭くなるため好ましい。
【００７８】
さらに、誘電体多層膜を形成した際に基板にソリが生じてしまう場合には、これを解消するために、基板両面に誘電体多層膜を形成したり、基板の誘電体多層膜を形成した面に紫外線等の電磁波を照射したりする方法等をとることができる。なお、電磁波を照射する場合、誘電体多層膜の形成中に照射してもよいし、形成後別途照射してもよい。
【００７９】
３．色ＬＥＤ光源
本発明に用いられる青色ＬＥＤ光源は、青色ＬＥＤチップを有するものである。この青色ＬＥＤ光源としては、特に限定されるものではなく、一般的に使用される青色ＬＥＤ光源を用いることができる。例えば、ＬＥＤの種類としては、砲弾型、表面実装（ＳＭＤ）型、Chip On Board（ＣＯＢ）型、パワーＬＥＤ Face Up（ＦＵ）型、パワーＬＥＤFace Down（ＦＤ）型などのいずれであってもよい。
【００８０】
図３は、本発明に用いられる青色ＬＥＤ光源の一例を示す概略断面図である。図３に例示する青色ＬＥＤ光源３においては、基体１２上にパターン状に配線１３および１４が形成され、配線の一部（配線１４）の上に青色ＬＥＤチップ１５が形成されており、封止枠１７および光透過性樹脂からなる凸レンズ状の封止材１８により封止されている。また、青色ＬＥＤチップ１５は、導電性ワイヤー１６を介して配線１３に接続されている。
【００８１】
青色ＬＥＤチップとしては、青色の波長領域の光を放射するものであれば特に限定されるものではなく、一般的に青色ＬＥＤに使用されるものを用いることができる。青色ＬＥＤチップの構成材料としては、例えば、ＩｎＧａＮや、Ｎ型ドーパントまたはＰ型ドーパントがドープされたＧａＮ等の窒化ガリウム系化合物半導体などが挙げられる。半導体の構造としては、例えば、ＭＩＳ接合、ＰＩＮ接合、ＰＮ接合等を有するホモ構造、ヘテロ構造、ダブルへテロ構造、単一量子井戸構造、多重量子井戸構造を挙げることができる。
【００８２】
青色ＬＥＤチップの発光波長としては、蛍光体との補色関係や、光透過性樹脂の劣化等を考慮して、４００ｎｍ〜５３０ｎｍ程度であることが好ましく、より好ましくは４２０ｎｍ〜４９０ｎｍ程度である。励起発光効率を向上させるためには、４５０ｎｍ〜４７５ｎｍ程度であることがさらに好ましい。青色ＬＥＤチップの発光波長は、構成材料や混晶度等を適宜選択することにより、調整することができる。
【００８３】
また、基体としては、一般的にＬＥＤに用いられるものであれば特に限定されるものではなく、例えば、金属板および絶縁層が積層されたものや、セラミックス、ガラス、サファイア、エポキシ樹脂等の樹脂などからなる基体を用いることができる。
【００８４】
上記金属板の構成材料としては、熱伝導性のよい金属が用いられ、例えば、アルミニウム、銅などが挙げられる。
【００８５】
導電性ワイヤーとしては、配線とのオーミック性、機械的接続性、電気伝導性および熱伝導性がよいものであれば特に限定されるものではない。このような導電性ワイヤーの構成材料としては、例えば、金、銅、白金、アルミニウム等の金属、およびそれらの合金などが挙げられる。
【００８６】
また、配線としては、一般的にＬＥＤに用いられるものであれば特に限定されるものではない。
【００８７】
封止材は、青色ＬＥＤチップ、導電性ワイヤーなどを外部から保護するために設けられるものである。
【００８８】
封止材の構成材料としては、通常、光透過性樹脂が用いられる。光透過性樹脂としては、例えば、エポキシ樹脂、ユリア樹脂、シリコーン樹脂等が挙げられる。これらは、耐候性に優れているため、好適に用いられる。
【００８９】
青色ＬＥＤ光源が設けられる基板としては、一般的にＬＥＤに用いられるものであれば特に限定されるものではなく、上記基体が基板を兼ねていてもよい。
【００９０】
本発明においては、複数個の青色ＬＥＤ光源が配列される。この複数個の青色ＬＥＤ光源は、規則的に所定の間隔で配列されていることが好ましい。また、青色ＬＥＤ光源の数としては、２個以上であれば特に限定されるものではない。
【００９１】
５．用途
本発明の発光装置は、例えば、信号機、広告等の表示用光源、照明装置等の照明用光源、液晶表示装置のバックライト等の表示装置用光源などに適用することができる。
【００９２】
特に、本発明における白色変換シートは成形性に優れているので、種々の形状を有する発光装置を得ることができる。
【００９３】
以下に、実施例を用いて本発明を具体的に説明する。
【００９４】
＜実施例＞
１．白色変換層の作成
緑色硫化物系蛍光体（ＳｒＧａ２Ｓ４：Ｅｕ）と、赤色硫化物系蛍光体がポリメチルメタクリレートペレットに混練させ、蛍光体および光透過性樹脂が混合したペレットを作製した。この蛍光体・光透過性樹脂混合ペレットを３００μｍの厚さの白色変換層を形成した。
２．発光装置の作製
青色ＬＥＤ光源（日亜化学工業（株）製  ＮＳＰＢ５１０Ｓ）を準備した。これらの青色ＬＥＤ光源の青色ＬＥＤチップに対して、上記の白色変換層を３ｍｍ程度の間隙をおいて配置した。
３．色補正フィルターの作成
色補正フィルターに用いる樹脂に示す合成例によって作成した。
【００９５】
＜樹脂合成例１＞
下記式（ａ）で表される８−メチル−８−メトキシカルボニルテトラシクロ［４．４．０．１2,5．１7,10］ドデカ−３−エン（以下「ＤＮＭ」ともいう。）１００部、１−ヘキセン（分子量調節剤）１８部およびトルエン（開環重合反応用溶媒）３００部を、窒素置換した反応容器に仕込み、この溶液を８０℃に加熱した。次いで、反応容器内の溶液に、重合触媒として、トリエチルアルミニウムのトルエン溶液（０．６ｍｏｌ／リットル）０．２部と、メタノール変性の六塩化タングステンのトルエン溶液（濃度０．０２５ｍｏｌ／リットル）０．９部とを添加し、この溶液を８０℃で３時間加熱攪拌することにより開環重合反応させて開環重合体溶液を得た。この重合反応における重合転化率は９７％であった。
【００９６】
【化７】
2017054867.tif 000009
【００９７】
このようにして得られた開環重合体溶液１，０００部をオートクレーブに仕込み、この開環重合体溶液に、ＲｕＨＣｌ（ＣＯ）［Ｐ（Ｃ6Ｈ5）3］3を０．１２部添加し、水素ガス圧１００ｋｇ／ｃｍ2、反応温度１６５℃の条件下で、３時間加熱撹拌して水素添加反応を行った。
【００９８】
得られた反応溶液（水素添加重合体溶液）を冷却した後、水素ガスを放圧した。この反応溶液を大量のメタノール中に注いで凝固物を分離回収し、これを乾燥して、水素添加重合体（以下「樹脂Ａ」ともいう。）を得た。得られた樹脂Ａは、数平均分子量（Ｍｎ）が３２，０００、重量平均分子量（Ｍｗ）が１３７，０００であり、ガラス転移温度（Ｔｇ）が１６５℃であった。
＜色補正フィルターの作成＞
容器に、合成例１で得られた樹脂Ａ １００重量部、  ５５０ｎｍから６５０ｎｍの間の波長領域に吸収極大値を有する色素としてＥＸＣＩＴＯＮ社製ＡＢＳ５８４（吸収極大波長５８４ｎｍ）０．０４質量部、さらに塩化メチレンを加えることで、樹脂濃度が２０重量％の溶液（ｅｘ１）を得た。次いで、得られた溶液を平滑なガラス板上にキャストし、２０℃で８時間乾燥した後、ガラス板から剥離した。剥離した塗膜をさらに減圧下１００℃で８時間乾燥して、厚さ０．１ｍｍ、縦６０ｍｍ、横６０ｍｍの樹脂製基板からなる色補正フィルターを得た。
＜実施例１＞
＜樹脂合成例１＞で得られた樹脂に、緑色硫化物系蛍光体（ＳｒＧａ２Ｓ４：Ｅｕ）と、赤色硫化物系蛍光体がポリメチルメタクリレートペレットと、色素としてＥＸＣＩＴＯＮ社製ＡＢＳ５８４とを混練させ、蛍光体および光透過性樹脂が混合した樹脂層を作製した。青色ＬＥＤ光源の青色ＬＥＤチップに対して、上方に配置し発光装置を作成した。
【００９９】
＜実施例２＞
青色ＬＥＤ光源の青色ＬＥＤチップに対して、白色変換層を３ｍｍ程度の間隙をおいて配置し、さらに白色変換層の上に、上記＜色補正フィルターの作成＞で得られた色補正フィルターを設置し、発光装置を作成した。
【０１００】
＜比較例１＞
色補正フィルターを設置しなかった以外は、実施例２と同様にして発光装置を作成した。
【０１０１】
＜発光装置の評価＞  
実施例１、実施例２で得られた発光装置について、青色領域の発光ピークに比べて緑色領域の発光ピーク 、赤色領域の発光ピークの相対強度が高いスペクトルが得られた。このような３ 原色の各領域の発光ピークとこれらにそれぞれ対応する相対強度が高い場合、非常に高い色再現性の実現に寄与することができる。
【０１０２】
一方、比較例１で得られた発光装置のスペクトルを図４に示す。青色領域の発光ピークに比べて緑色領域の発光ピーク 、赤色領域の発光ピークの相対強度が低いスペクトルが得られた。このような３ 原色の各領域の発光ピークとこれらにそれぞれ対応する相対強度が低い場合、高い色再現性を実現することはできない。
【０１０３】
2017054867.tif 000010
【０１０４】
図４  比較例１の発光装置の発光スペクトル
【符号の説明】
【０１０５】
１，５  発光装置
２      基板
３      青色ＬＥＤ光源
４      蛍光体と色補正用色素を有する透明樹脂層
６      白色変換層
７      色補正フィルター
【図１】
2017054867.tif 000011
【図２】
2017054867.tif 000012
【図３】
2017054867.tif 000013